(57)【要約】  【課題】フィルムロール体の製造に際し、適度の空気をかみ込ませながら、巻姿の良好なフィルムロール体を得る。  【解決手段】表面にらせん状溝を有し、溝深さｄ（ｍｍ）と表面エラストマーの硬度Ｈ（度）との関係を次式の関係にある接圧ロールを用いることを特徴とするフィルムロールの製造方法。０．２５Ｈ−１０≦ｄ≦０．２５Ｈ＋１０，１≦ｄ≦２０，２０≦Ｈ≦７０。  【選択図】図１
2005170613.tif 000002
【特許請求の範囲】
【請求項１】
製膜工程で製造されたフィルムを巻き上げて形成された中間ロールからフィルムを巻き戻しつつ、複数の製品幅にスリットして製品ロールを製造するフィルムロールの製造方法において、らせん状の溝を有しており、溝深さｄ（ｍｍ）とロールの表面硬度Ｈ（度）との関係が次式の関係にある接圧ロールを用いることを特徴とするフィルムロールの製造方法。
０．２５Ｈ−１０≦ｄ≦０．２５Ｈ＋１０
１≦ｄ≦２０
２０≦Ｈ≦７０
【請求項２】
ロール軸方向中央部から両端にかけて対称に設けられたらせん状溝を有している接圧ロールを用い、かつ、接圧ロールの回転方向が中央部から端部にエア抜けするように設置されていることを特徴とする請求項１に記載のフィルムロールの製造方法。
【請求項３】
前記フィルムの少なくとも片面の三次元表面粗さＳＲａ（ｎｍ）が５０ｎｍ以下にあることを特徴とする請求項１または２に記載のフィルムロールの製造方法。
【請求項４】
フィルムロールの表層の巻硬度Ｈｆが１００〜１０００の範囲にあることを特徴とする請求項１〜３のいずれかに記載のフィルムロールの製造方法。
【請求項５】
接圧ロールのらせん状溝の端部側の傾斜角α（°）と中央部側の傾斜角β（°）が次式の関係であることを特徴とする請求項２〜４のいずれかに記載のフィルムロールの製造方法。
３０≦α≦１３５
９０≦β≦１３５
１６０−β ≦α
【請求項６】
接圧ロールの表面積のうち溝部分が占める面積の割合（開孔率Ｐ）が０．１〜０．６、かつ、溝幅ｂ（ｍｍ）が０．５〜１０ｍｍの範囲であることを特徴とする請求項１〜５のいずれかに記載のフィルムロールの製造方法。
【請求項７】
らせん状溝のリード角θ（°）の絶対値が５〜４５であることを特徴とする請求項１〜６のいずれかに記載のフィルムロールの製造方法。
【請求項８】
らせん状溝の端面が曲面加工および／または面取加工されている接圧ロールを用いることを特徴とする請求項１〜７のいずれかに記載のフィルムロールの製造方法。
【発明の詳細な説明】
【技術分野】
【０００１】
本発明は、製膜工程で形成された広幅の中間製品の中間ロールから所定幅にスリットされた最終製品の製品ロールを製造するフィルムロールの製造方法に関し、特に接圧ロールにより面圧を付与しながら巻き取るフィルムロールの製造方法に関する。
【背景技術】
【０００２】
ポリエステル、ポリアミド、ポリプロピレンなどの熱可塑性樹脂から成るフィルムは、用途に応じた所定幅で所定長さのロールの形で最終製品として出荷される。そして、このフィルムロールの製造においては良好な巻き姿を得るために、適当な巻取り張力をもって巻き取るとともに、コンタクトロールやメンプルロールなどの接圧ロールによって適当な面圧を付与する方法が、一般に良く知られている。しかし、面圧や張力の条件が不適切でフィルム層間の空気のかみ込み量が多くなりすぎた場合、巻きズレやフィルムロール表層部にくぼみ等の巻き姿欠点が生じる問題がある。
【０００３】
また、面圧や張力の条件が不適切でフィルム層間の空気のかみ込み量が少なくなりすぎた場合は、製品内層に混入した異物やフィルムのすべり不良によって生じた空気だまりによって小さな突起状の欠点（ツブ欠点）が生じたり、フィルムのすべりムラやすべり悪化部に集中的に積層した部位がピラミッド状の成長してピラミッド欠点となってしまう問題がある。これらの欠点は、特に平滑なフィルムからフィルムロールを製造する場合に発生しやすい。
【０００４】
そこで、良好な巻き姿を得るために塗布層に特異的な構造を構築する方法によって、上記した問題を解決することが開示されている（特許文献１）。しかし、用途によっては塗布層を付与できないものもあり、塗布層に特異的な構造を構築する方法が常に適用できるわけではなく、根本的な解決策となっていない。
【０００５】
また、製膜工程でのフィルムの厚み制御におけるフィードバック量を最適化することで良好な巻き姿のフィルムロールを製造する方法が公知である（特許文献２）。しかし、厚みムラ以外にフィルム層間に紛れ込んだ異物などの要因によってツブ欠点やピラミッド欠点が生じる場合もあり、良好な巻き姿を得るために十分な対策にはなっていない。
【０００６】
また、コンタクトロールに溝を設けて空気かみ込み量を適正に制御し、シワやブロッキング現象を解決する方法が公知である（特許文献３、４）。しかし、ツブ欠点やピラミッド欠点の削減に有効な手段としては考えが及んでおらず、また適正なロール形状となっていないためにツブ欠点やピラミッド欠点の削減に十分な対策にはなっていない。
【０００７】
また、ツブ欠点やピラミッド欠点が発生しやすい特性のフィルムからフィルムロールを製造する場合は、面圧を低く設定するなどして軟巻きにすることで、フィルム層間に存在する異物や不均一な空気溜り部分が成長しないようにする対策がよく行われる。しかし、軟巻きにすることで空気のかみ込み量が増加しやすくなり、巻きズレやフィルムロール表層部にくぼみ等の欠点が生じやすくなるという問題があった。すなわち、ツブ欠点が発生しやすい特性のフィルムでは、適正な巻き姿を得るためのプロセスウィンドウが非常に狭いという問題があった。
【特許文献１】特開２００１−２１２９１９号公報（［０００５］段落）
【特許文献２】特開２００２−２８９７２号公報（［００１０］〜［００１２］段落）
【特許文献３】特開平８−１７５７２６号公報（［０００６］〜［０００７］段落）
【特許文献４】特開２０００−１７７８９０号公報（［０００７］〜［００１２］段落）
【発明の開示】
【発明が解決しようとする課題】
【０００８】
本発明の目的は、上述のような問題点に鑑み、フィルムロールの製造にあたって、らせん状溝を有した接圧ロールの溝深さと表面硬度を適切にし、フィルム層間の空気かみ込み量をコントロールすることで巻き姿の良好なフィルムロール体を得ることにある。
【課題を解決するための手段】
【０００９】
上記課題を解決するために、本発明は以下の構成からなる。すなわち、
（１）製膜工程で製造されたフィルムを巻き上げて形成された中間ロールからフィルムを巻き戻しつつ、複数の製品幅にスリットして製品ロールを製造するフィルムロールの製造方法において、らせん状の溝を有しており、溝深さｄ（ｍｍ）とロールの表面硬度Ｈ（度）が、０．２５Ｈ−１０≦ｄ≦０．２５Ｈ＋１０、１≦ｄ≦２０、かつ２０≦Ｈ≦７０の関係にある接圧ロールを用いることを特徴とするフィルムロールの製造方法。
【００１０】
（２）ロール軸方向中央部から両端にかけて対称に設けられたらせん状溝を有している接圧ロールを用い、かつ、接圧ロールの回転方向が中央部から端部にエア抜けするように設置されていることを特徴とする（１）に記載のフィルムロールの製造方法。
【００１１】
（３）前記フィルムの少なくとも片面の三次元表面粗さＳＲａ（ｎｍ）が５０ｎｍ以下にあることを特徴とする（１）または（２）に記載のフィルムロールの製造方法。
【００１２】
（４）フィルムロールの表層の巻硬度Ｈｆが１００〜１０００の範囲にあることを特徴とする（１）〜（３）のいずれかに記載のフィルムロールの製造方法。
【００１３】
（５）接圧ロールのらせん状溝の端部側の傾斜角α（°）と中央部側の傾斜角β（°）が、３０≦α≦１３５、９０≦β≦１３５、かつ１６０−β ≦αの関係であることを特徴とする（２）〜（４）のいずれかに記載のフィルムロールの製造方法。
【００１４】
（６）接圧ロールの表面積のうち溝部分が占める面積の割合（開孔率Ｐ）が０．１〜０．６、かつ、溝幅ｂ（ｍｍ）が０．５〜１０ｍｍの範囲であることを特徴とする（１）〜（５）のいずれかに記載のフィルムロールの製造方法。
【００１５】
（７）らせん状溝のリード角θ（°）の絶対値が５〜４５であることを特徴とする（１）〜（６）のいずれかに記載のフィルムロールの製造方法。
【００１６】
（８）らせん状溝の端面が曲面加工および／または面取加工されている接圧ロールを用いることを特徴とする（１）〜（７）のいずれかに記載のフィルムロールの製造方法。
により構成される。
【発明の効果】
【００１７】
本発明によれば、コンタクトロールの表面にらせん状を有し、さらに溝深さｄ（ｍｍ）が１〜２０の範囲にあり、かつ、上記ロール表面の硬度Ｈ（度）が２０〜７０の範囲にあり、かつ０．２５Ｈ−１０≦ｄ≦０．２５Ｈ＋１０の範囲にあるので、突条が安定して一定量だけ変形し、かみ込んだ空気を適量端部の方向へ移動させ、フィルム層間に紛れ込んだ異物や不均一な空気たまりがツブ欠点の核となることを防ぎ、さらにフィルムロール体へ付与される面圧の幅方向における均一性を保持することができ、巻姿の良好なフィルムロール体を得ることができる。
【発明を実施するための最良の形態】
【００１８】
本発明のフィルムロールの製造方法は、製膜工程で製造されたフィルムを巻き上げて形成された中間ロールからフィルムを巻き戻しつつ、複数の製品幅にスリットする際に、らせん状の溝を有しており、溝深さｄ（ｍｍ）と、ロール表面の硬度Ｈ（度）との関係が次式の範囲にある接圧ロールを用いることが必要である。
０．２５Ｈ−１０≦ｄ≦０．２５Ｈ＋１０
１≦ｄ≦２０
２０≦Ｈ≦７０。
【００１９】
なお、本発明においてらせん状とは、ロール表面に沿ってロールの端から端まで、もしくは、ロール中央から端部まで連続している形状を意味するが、フィルム層間の空気かみ込み量をコントロールし、巻き姿の良好なフィルムロール体が得られる限りにおいては、該形状の一部に不連続の箇所があっても、差し支えはない。
【００２０】
図１に示された、本発明の一実施態様に係る接圧ロール１は、図２に示すように、らせん状溝が中央部から端部に向かって連続して設けられ、らせん状溝にはさまれた部分が突条を形成していることが好ましい。
【００２１】
図１，図４に示すように、フィルムは接圧ロールと接触しながら、矢印Ａ方向に走行する。溝深さｄ（ｍｍ）が１〜２０の範囲にあり、かつ、ロール表面の硬度Ｈ（度）が２０〜７０の範囲にあり、かつ０．２５Ｈ−１０≦ｄ≦０．２５Ｈ＋１０の範囲にあるので、突条が安定して一定量だけ変形し、フィルムロール体にかみ込んだ空気を適量端部の方向へ移動させ、フィルム層間に紛れ込んだ異物や不均一な空気たまりがツブ欠点の核となることを防ぎ、さらにフィルムロール体へ付与される面圧の幅方向における均一性を保持することができ、巻姿の良好なフィルムロール体を得ることができる。なお、ｄ＜１および０．２５Ｈ−１０＞ｄの場合は、突条が変形しにくく、十分なエア排除能が得られくなり、ｄ＞２０および０．２５Ｈ＋１０＜ｄの場合は、突条が変形しすぎ、ロール寿命が短くなってしまう。Ｈ＜２０の場合は、ロールが摩耗しやすく、ロール寿命が短くなってしまい、Ｈ＞７０の場合は、コンタクトロールが振動などを吸収できずにバウンドしやすくなり、良好な巻き姿の製品ロールを得ることが困難となる。さらに好ましい範囲は、溝深さｄ（ｍｍ）が２〜１５ｍｍの範囲にあり、かつ、ロールの表面硬度Ｈ（度）が３０〜６０の範囲にあり、かつ０．２５Ｈ−９≦ｄ≦０．２５Ｈ＋４である。ここで、硬度Ｈとは、ＪＩＳ  Ｋ６３０１（１９８０）に規定されているスプリング式硬さ試験（Ａ形）により測定したゴム硬さをいう。
【００２２】
接圧ロールは、振動などを吸収したり、フィルムの幅方向で均一に押圧したりすることができるように、表面がエラストマーで設けられることが好ましい。ここで、エラストマーとはＪＩＳ  Ｋ６９００に記載の高分子材料のことをいい、たとえば、ＮＲ（天然ゴム）やＩＲ（イソプレンゴム）、ＳＢＲ（スチレンブタジエンゴム）、ＢＲ（ブタジエンゴム）、ＣＲ（クロロプレンゴム）、ＩＩＲ（イソブチレンイソプレンゴム）、ＮＢＲ（アクリロニトリルブタジエンゴム）、ＥＰＤＭ（エチレンプロピレンジエン樹脂）といったゴム材料を使用することができる。
【００２３】
また、らせん状溝がロール軸方向中央部から両端にかけて対称に設けられており、かつ、接圧ロールの回転方向が中央部から端部にエア抜けするように設置されていることも、エア排除能が高まる点で好ましい。ロール中央部においては、フィルムロール体の巻姿不良を生じない程度にらせん状溝を設けないでおくと、接圧ロールの回転振れを測定しやすくなり好ましい。
【００２４】
なお、本発明においてロール軸方向中央部から両端にかけて対称であるとは、図１に示すように、ロール中央（点線部分）を含みロール軸に垂直な平面に対して対称であることを意味するが、前記目的を達成できる限りにおいては、ロール中央からロールのいずれか一方の端部までに属する任意の２つの溝間が略平行であれば差し支えはなく、かつロール中央からロールのいずれか一方の端部までに属する任意の溝のリード角の絶対値（θ１）と、ロール中央からロールの他の一方の端部までに属する任意の溝のリード角の絶対値（θ２）がほぼ同じ（例えば、｜θ１−θ２｜が、θ１もしくはθ２の１０％以下）であれば差し支えは無い。また、中央部にらせん状溝を設けない場合においては、該らせん状溝を設けない箇所が、厳密にロールのセンターに無ければならない訳でもない。
【００２５】
前記フィルムの少なくとも片面の表面粗さＳＲａ（ｎｍ）が５０ｎｍ以下のフィルムを巻き取る場合に、巻き姿の良化する効果が著しい。フィルムの少なくとも一方の表面粗さＳＲａが２０ｎｍ以下のフィルムを巻き取る場合は、いっそう巻き姿の良化する効果が著しい。ＳＲａが５０ｎｍを超える場合にも、本発明により得られる効果は見られるが、従来技術でもかみ込み量が幅方向に均一になりやすく、本発明の技術を用いる必要性が低くなる。ここでいう三次元表面粗さ（中心面平均粗さ）は、小坂研究所の三次元微細形状測定器（型式ＥＴ−３０ＨＫ）および三次元表面粗さ解析システム（型式ＭＡＲＭＥＣ−３Ｄ）を用いを測定した。条件は下記の通りであり、２０回の測定の平均値をもって値とした。
・触針の先端半径：０．５μｍ
・触針の荷重：４ｍｇ
・縦倍率：５万倍
・横倍率 ：２００倍
・カットオフ ：０．２５ｍｍ
・送りピッチ：５μｍ
・測定長：５００μｍ
・測定面積：０．１９７ｍｍ2
・測定速度：１００μｍ／秒。
【００２６】
製品ロール表層の巻硬度Ｈｆが１００以上１０００以下であるフィルムロールを製造する場合、上記方法を用いることで、軟巻きにすることなくツブ欠点やピラミッド欠点の発生を抑制でき、歩留まりが良くなる。なお、上述した通り、本発明においてツブ欠点とは、製品内層に混入した異物やフィルムのすべり不良によって生じた空気だまりによって生じる小さな突起状の欠点を意味し、製品内層および表層で確認される。ピラミッド欠点とは、ツブ欠点の大きな欠点に類し、フィルムのすべりムラやすべり悪化部に集中的に積層した部位がピラミッド状の突起になる欠点を意味する。製品ロール表層の巻硬度Ｈｆが３００以上７００以下であるフィルムロールを製造する場合、いっそう歩留まりが良くなる。ここでいうフィルムロールの巻硬度は、ＰＲＯＣＥＱ社のＰＡＲＯｔｅｓｔｅｒ  Ｄ形を用いて測定した。フィルムロールの幅方向１０点を測定してその平均値を巻硬度Ｈｆとした。
【００２７】
また、らせん状溝の端部側の傾斜角α（°）と中央部側の傾斜角β（°）が
３０≦α≦１３５
９０≦β≦１３５
１６０−β ≦α
を満たす場合、かみこんだ空気を均一に分布させることができるので、さらに巻き姿の良好なフィルムロールを得ることができる。これは、１６０−β ＞αの場合は突条の根元が細くなり、ロールの寿命が短くなってしまい、α＞１３５の場合は、突条が変形しにくくなり、かみ込み空気の排除能力が低くなってしまうためである。α＜３０の場合は、変形後の溝部の断面積が小さくなりすぎ、β＜９０の場合は、突条が端部側に動きにくくなり、かみ込み空気の排除能力が低くなってしまうためである。さらに好ましい範囲は、
６０≦α≦１２０
９０≦β≦１２０
１８０−β ≦α
である。
【００２８】
さらに、接圧ロール表面の開孔率Ｐが０．１〜０．６、かつ、溝幅ｂ（ｍｍ）が０．５〜１０ｍｍの範囲にあることが好ましい。これは、開孔率Ｐが小さすぎる場合はかみこみ空気の排除効果が小さくなり、ツブ欠点やピラミッド欠点が生じやすくなるためであり、開孔率Ｐが大きすぎる場合は空気のかみこみ量が多くなり、巻きズレ等が生じやすくなるためである。また、溝幅ｂ（ｍｍ）が１０ｍｍを超える場合は、均一な面圧の付与が不利になり、溝幅ｂ（ｍｍ）が０．５ｍｍ未満の場合は掃除等のメンテナンスが行いにくくなるためである。さらに好ましくは、Ｐは０．１〜０．４、ｂは１〜５ｍｍの範囲にあることである。なお、曲面加工、ないし面取り加工を施している場合、溝幅ｂは図２，３に示すとおり加工前のロール表層での溝幅を表し、これに基づき開孔率Ｐの算出がされる。
【００２９】
また、らせん状溝のリード角θ（°）の絶対値が５〜４５の範囲にあることが好ましい。ここでリード角θ（°）とは、図２に示すように、接圧ロールの周方向とらせん状溝とのなす角をいい、接圧ロールの周方向を基準として計測する。らせん状溝によって形成された突条は、かみ込んだ空気の一部をフィルムロール体の端部方向へ排除したり、不均一な空気溜り等の成長を抑えたりする効果があり、リード角θ（°）を上記した範囲内とすることにより、その性能が適正化され、空気かみ込み量を適度に調節することができる。リード角θ（°）が５°を下回ると、ロール周方向に計測した溝幅が大きくなる傾向があり、フィルム端部の傾斜溝への落ち込みが発生しやすくなり、フィルムが折れた状態で巻き取りが行われるため、巻き姿が悪化しやすくなるためである。また、４５°を超えると、かみ込み空気の排除能が小さくなり、巻きズレ等の巻姿欠点を生じやすくなるためである。リード角θは、その絶対値が幅方向で一定であることが好ましい。リード角θ（°）が、端部にかけて大きくなっていると、フィルムロール体の中心部付近でかみ込んだ空気を端部へ移動させて、フィルムロール体の外部に逃しにくくなる。さらに好ましくは、θ（°）の絶対値は２０〜４０の範囲にあることである。
【００３０】
また、らせん状溝のエッジが曲面加工（例えば図２）や面取加工（例えば図３）されている場合には、フィルムにらせん状溝の鋭角な部分が接触しにくくなるので、フィルムに擦り傷が発生しにくい良好な品質のフィルムロール体を得ることができる。
【実施例】
【００３１】
実施例、比較例ともに、フィルムの巻取装置（スリッタ）を用いて接圧ロールの性能を評価した。フィルムには、厚み５０μｍのＰＥＴ（ポリエチレンテレフタレート）フィルムを用い、巻取速度を２００ｍ／分、巻長を５，０００ｍ、製品ロール幅を１，０００ｍｍとして、ガラス繊維強化樹脂製のコアにフィルムロール体として巻き取った。また、接圧ロールの共通仕様として、外径を１５０ｍｍ、面長を１，３００ｍｍとしたものを使用した。
【００３２】
評価は、ツブ欠点、ピラミッド欠点、および巻きズレの発生率をもって行った。巻きズレとは、製品端面が層状にずれたり、表層部の一部がずれる欠点をいう。発生率は、それぞれ１０回巻き取りを行ったうちの、各欠点の発生本数をもって算出した。なお、ツブ欠点もしくはピラミッド欠点は、１ｍｍ以上の大きさのものが１つでも発生すれば、ツブ欠点・ピラミッド欠点の発生本数にカウントし、巻きズレは、２ｍｍ以上のズレが生じれば、巻きズレの発生本数にカウントした。
【００３３】
（実施例１〜１５）
それぞれ表１に示す溝深さｄ、表面硬度Ｈ、端部側の溝傾斜角α、中央部側の溝傾斜角β、溝幅ｄ、開孔率Ｐ、リード角θの接圧ロールを使用し、巻取り条件は表１に記載の面圧、張力にて、表１に示す三次元表面粗さのフィルムを巻き取った。得られたフィルムロールの巻き硬度および結果を表１にあわせて示す。いずれも、かみ込み空気量均一性が損なわれ、かみ込み空気量が少なすぎる場合に生じるツブ欠点・ピラミッド欠点、かみ込み空気量が多すぎる場合に生じる巻きズレの発生率の和は３０％以下に抑えられた。また、実施例４および８では、広いプロセスウィンドウで適正な巻き姿のフィルムロールが得られることが確認できた。
【００３４】
（比較例１〜１２）
実施例１と同様に、使用した接圧ロールの仕様と巻取り条件、フィルムの表面粗さを表２に示す。得られたフィルムロールの巻き硬度と結果を表２にあわせて示す。
【００３５】
比較例１では、空気の排除効率のバラツキにより、巻きズレが発生したり、ツブ欠点・ピラミッド欠点が発生したりした。
【００３６】
比較例２では、硬巻きにすることで、巻きズレを抑制できたものの、空気の排除効率が悪いためにツブ欠点・ピラミッド欠点が多発した。
【００３７】
比較例３では、軟巻きにすることで、ツブ欠点・ピラミッド欠点の発生を抑制できたものの、空気のかみこみ量が多いために巻きズレが多発した。
【００３８】
比較例４、５では、コンタクトロールの表面硬度が柔らかいために、エラストマーから発塵し、ツブ欠点・ピラミッド欠点が発生した。また、ロールの寿命が非常に短くなってしまうことも容易に想像される。
【００３９】
比較例６〜８では、ｄ＜１または０．２５Ｈ−１０＞ｄの場合であり、突条が変形しにくく、十分なエア排除能が得られくなり、ツブ欠点・ピラミッド欠点が発生した。
【００４０】
比較例９〜１１では、ｄ＞２０または０．２５Ｈ＋１０＜ｄの場合であり、突条が変形しすぎ、巻きズレが発生した。また、突状の付け根でわずかな割れも見られた。この点からロールの寿命が短くなってしまうことも想像される。
【００４１】
比較例１２では、コンタクトロールが振動を吸収しきれずフィルムロール上でバウンドした際に巻きズレやツブ欠点・ピラミッド欠点が発生した。
【００４２】
【表１】
2005170613.tif 000003
【００４３】
【表２】
2005170613.tif 000004
【産業上の利用可能性】
【００４４】
本発明は、フィルムロールの製造方法に限らず、紙ロールの製造方法などにも応用することができるが、その応用範囲が、これらに限られるものではない。
【図面の簡単な説明】
【００４５】
【図１】本発明の一実施態様に係る接圧ロールの概略正面図である。
【図２】図１に示す接圧ロールのらせん状溝の一部を示す概略縦断面図である。
【図３】本発明の別の実施態様に係る接圧ロールのらせん状溝の一部を示す概略縦断面図である。
【図４】図１に示す接圧ロールをフィルムロールの製造に用いたときの一実施態様を示す概略側面図である。
【符号の説明】
【００４６】
１：接圧ロール
２：突条
３：らせん状溝
４：フィルム
５：フィルムロール体
６：コア
θ：リード角
Ａ：フィルムの走行方向
ｂ：らせん状溝のロール軸方向に計測した溝幅
Ｌ：ロール幅
ｄ：らせん状溝の溝高さ
α：らせん状溝の端部側の傾斜角
β：らせん状溝の中央部側の傾斜角
Ｒ：曲面加工されたらせん状溝のエッジ
Ｃ：面取加工されたらせん状溝のエッジ
【図１】
2005170613.tif 000005
【図２】
2005170613.tif 000006
【図３】
2005170613.tif 000007
【図４】
2005170613.tif 000008